본 발명은 투명하고 신축성 있는 전기 자극기 및 이의 제조 방법에 관한 것이다. 보다 상세하게는, 본 발명은 패터닝된 제1 보호층; 상기 패터닝된 제1 보호층에 인접하여 형성된 패터닝된 전극층; 상기 패터닝된 전극층에 인접하여 형성된 패터닝된 제2 보호층; 및 상기 패터닝된 제2 보호층에 인접하여 형성된 부착층을 포함하는, 투명하고 신축성 있는 전기 자극기, 그리고 이의 제조 방법에 대한 것이다.
주어진 문장을 읽고 간략하게 요약해주세요.

문장: 
[ 발명의 명칭 ]
투명하고 신축성 있는 전기 자극기 및 이의 제조 방법Transparent and Stretchable Electrotactile Stimulator and Process for Preparing the Same
[ 기술분야 ]
본 발명은 투명하고 신축성 있는 전기 자극기 및 이의 제조 방법에 관한 것이다. 보다 상세하게는, 본 발명은 패터닝된 제1 보호층; 상기 패터닝된 제1 보호층에 인접하여 형성된 패터닝된 전극층; 상기 패터닝된 전극층에 인접하여 형성된 패터닝된 제2 보호층; 및 상기 패터닝된 제2 보호층에 인접하여 형성된 부착층을 포함하는, 투명하고 신축성 있는 전기 자극기, 그리고 이의 제조 방법에 대한 것이다.
[ 배경기술 ]
웨어러블(wearable) 대화형 인간-장치 간의 인터페이스(interactive human machine interface (iHMI)) 시스템은, 특히, 스마트 안경(Feng, S., et al. Immunochromatographic diagnostic test analysis using google glass, ACS Nano 8, 3069-3079 (2014)) 및 스마트 시계(Wile, D.J., Ranawaya, R., Kiss, Z. H. T. Smart watch accelerometry for analysis and diagnosis of tremor, J. Neurosci.Methods 230, 1-4 (2014))와 같은 웨어러블 전자기기의 최근 발전과 함께 주목받고 있다.견고한 센서 및 액추에이터(actuators)가 통합된 웨어러블 장치는 높은 성능 및 실용성을 발휘하지만, 인체와 부피가 큰 견고한 장치 간의 기계적 부조화로부터 발생하는 불편함(Kim, D.-H., et al. Epidermal Electronics. Science 333, 838-843 (2011)(Son, D., et al. Multifunctional wearable devices for diagnosis and therapy of movement disorders. Nat. Nanotech. 9, 397-404 (2014)(Jeong, J.-W., et al. Materials and optimized designs for human-machine interfaces via epidermal electronics. Adv. Mater. 25, 68396846 (2013)); 견고한 전자 기기의 설계 불가변성(Reuss, R. H., et al. Macroelectronics: perspectives on technology and applications. Proc. IEEE., 93, 1239-1256 (2005))으로 인해 종래의 패션 안경 및 시계에 기반한, 장치의 서로 어긋나는 설계에 기인한 착용자의 부자연스러운 외관; 및 견고한 센서의 인체에 대한 비등각 부착(nonconformal attachment)에 기인한 신호 잡음(Signal artefacts)(Kim, D.-H., et al. Epidermal Electronics. Science 333, 838-843 (2011)(Son, D., et al. Multifunctional wearable devices for diagnosis and therapy of movement disorders. Nat. Nanotech. 9, 397-404 (2014)(Jeong, J.-W., et al. Materials and optimized designs for human-machine interfaces via epidermal electronics. Adv. Mater. 25, 68396846 (2013))을 포함하는 광범위한 사용을 막는 몇 가지 제한이 존재한다.따라서 인간의 피부에 등각으로(conformally) 적층(laminate)되어 자연스러운 외관 및 높은 신호 대 잡음 비(SNR)를 가질 수 있는 새로운 장치가 요구된다.유연하고(flexible) 신축성 있는(stretchable) 설계의 채택 및 그에 수반한 장치의 두께와 무게의 감소는 웨어러블 전자 기기 설계와 관련하여 중요한 목표이다.최근에, 신축성 있는 무기(inorganic) 전자 기기(Kim, D.-H., et al. Epidermal Electronics. Science 333, 838-843 (2011)(Son, D., et al. Multifunctional wearable devices for diagnosis and therapy of movement disorders. Nat. Nanotech. 9, 397-404 (2014)(Webb, R. C., et al. Ultrathin conformal devices for precise and continuous thermal characterization of human skin. Nat. Mater. 12, 938-944 (2013)), 초박 및 경량인 유기 센서(Someya, T., et al. Conformable, flexible, large-area networks of pressure and thermal sensors with organic transistor active matrixes. Proc. Natl. Acad. Sci. U.S.A. 102, 12321-12325 (2005)(Sekitani, T., Zchieschang, U., Klauk, H., Someya, T. Flexible organic transistors and circuits with extreme bending stability. Nat. Mater. 9, 1015-1022 (2010), 유연한 전자 피부(Takei, K., et al. Nanowire active-matrix circuitry for low-voltage macroscale artificial skin. Nat. Mater. 9, 821-826 (2010)(Wang, C., et al. User-interactive electronic skin for instantaneous pressure visualization. Nat. Mater. 12, 899-904 (2013) 및 매우 민감하고 유연한 기계적 센서(Mannsfeld, S. C. B., et al. Highly sensitive flexible pressure sensors with microstructured rubber dielectric layers. Nat. Mater. 9, 859-864 (2010))(Lipomi, D. J., et al. Skin-like pressure and strain sensors based on transparent elastic films of carbon nanotubes. Nat. Nanotech. 6, 788-792 (2011))(Jung, S., et al. Reverse-Micelle-Induced Porous Pressure-Sensitive Rubber for Wearable HumanMachine Interfaces. Adv Mater. Early View (2014))(Gong, S, et al. A wearable and highly sensitive pressure sensor with ultrathin gold nanowires. Nat. Comm, 5, 3132 (2014))의 개발을 포함하는, 이러한 방향으로 상당한 노력이 이루어지고 있다.초박형의 변형가능한 설계는, 최소한의 신호 잡음으로 인체에서 정확한 데이터를 수집가능하게 한다. 그러나, 이전에 보고된 이러한 장치는 불투명한 반도체와 금속으로 제조되어 인간의 피부와 다르게 보인다. 또한, 이들 센서의 대부분은 대량의 전력을 소모하고, 따라서 큰 전력 공급 장치를 필요로 한다(Kim, D.-H., et al. Epidermal Electronics. Science 333, 838-843 (2011)(Son, D., et al. Multifunctional wearable devices for diagnosis and therapy of movement disorders. Nat. Nanotech. 9, 397-404 (2014)(Jeong, J.-W., et al. Materials and optimized designs for human-machine interfaces via epidermal electronics. Adv. Mater. 25, 68396846 (2013)).투명한 전자 재료는 웨어러블 장치를 눈에 보이지 않게 만들 수 있어서, 자연스러운 모습과 향상된 심미감을 불러 일으킨다.예를 들어, 탄소기반의 나노재료(그래핀 (Kim, K. S., et al. Large-scale pattern growth of graphene films for stretchable transparent electrodes. Nature 457, 706-710 (2009)) 및 탄소 나노튜브 (Wu, Z., et al. Transparent, conductive carbon nanotube films. Science 87, 1273-1276 (2004)))와 금속 나노와이어(NW) (은 나노와이어 (Hu, L., Kim, H. S., Lee, J.-Y., Peumans, P., Cui, Y., et al. Scalable coating and properties of transparent, flexible, silver nanowire electrodes. ACS Nano 4, 2955-2963 (2010)) 및 금 나노와이어 (Moraq, A., Ezersky, V., Froumin, N., Moqiliansky, D., Jelinek, R., Transparent, conductive gold nanowire networks assembled from soluble Au thiocyanate. Chem. Comm. 49, 8552-8554 (2013)))가 집중적으로 연구되고 있다.이러한 투명한 나노재료는, 나노스케일로 제작된 구조체의 굽힘 강도를 극적으로 감소시키기 때문에, 유연한 전자 장치에 사용될 수 있다(Son, D., et al. Multifunctional wearable devices for diagnosis and therapy of movement disorders. Nat. Nanotech. 9, 397-404 (2014))(Rogers, J., Lagally, M. G., Nuzzo, R. G., Synthesis, assembly and applications of semiconductor nanomembranes. Nature 477, 45-53 (2011)).한편, 압전 재료에 기반한 자가 동력(self-powered) 기계적 센서는 전자 시스템의 전력 소모를 줄일 수 있다(Xu, S., et al. Self-powered nanowire devices. Nat. Nanotech. 5, 366-373 (2010)).폴리(염화 비닐리덴)(Lee, M., et al. A hybrid piezoelectric structure for wearable nanogenerators. Adv. Mater. 24, 1759-1764 (2012))(Persano, L., et al. High performance piezoelectric devices based on aligned arrays of nanofibers of poly(vinylidenefluoride-co-trifluoroethylene). Nat. Comm. 4, 1633 (2013)) 및 폴리 락트산(PLA)(Yoshida, T., et al. Piezoelectric motion of multilayer film with alternate rows of optical isomers of chiral polymer film. Jpn. J. Appl. Phys. 50, 09ND13-1-09ND13-5 (2011))을 포함하는 고분자, 및 산화 아연(Wang, Z. L., Song, J., Piezoelectric nanogenerators based on zinc oxide nanowire arrays. Science 312, 242-246 (2006)) 및 티탄산 지르콘산 납(lead zirconate titanate) (Qi, Y., et al. Enhanced piezoelectricity and stretchability in energy harvesting devices fabricated from buckled PZT ribbons. Nano Lett. 11, 1331-1336 (2011))을 포함하는 무기 나노재료와 같은, 광범위한 압전 재료가 연구되고 있다.본 발명자들은, 인간의 동작을 관찰하고, 기계 제어를 위한 신호로 기록된 데이터를 변환하고, 기계로 트리거링(triggering) 신호를 전달하며, 전기(electrotactile) 장치를 통해 상기 기계에서 조작자로 피드백 정보를 전송할 수 있는 자극기(stimulator)를 개발하였다.
[ 발명의 개요 ]

[ 해결하려는 과제 ]
본 발명의 기본적인 목적은 패터닝된 제1 보호층; 상기 패터닝된 제1 보호층에 인접하여 형성된 패터닝된 전극층; 상기 패터닝된 전극층에 인접하여 형성된 패터닝된 제2 보호층; 및 상기 패터닝된 제2 보호층에 인접하여 형성된 부착층을 포함하는, 투명하고 신축성 있는 전기 자극기를 제공하는 것이다.본 발명의 또 다른 목적은 (i) 니켈로 피복된 실리콘 기판 위에 제1 보호층을 형성하는 단계; (ii) 상기 제1 보호층을 패터닝하는 단계; (iii) 상기 패터닝된 제1 보호층 위에 그래핀 층을 전사하는 단계; (iv) 상기 그래핀 층 위에 은 나노와이어 분산액을 코팅한 후 가열하는 단계; (v) 상기 건조된 은 나노와이어 층 위에 그래핀을 전사하는 단계; (vi) 상기 그래핀/은 나노와이어/그래핀 다중층을 패터닝하는 단계; (vii) 상기 패터닝된 그래핀/은 나노와이어/그래핀 다중층 위에 제2 보호층을 형성하는 단계; (viii) 상기 제2 보호층을 패터닝하는 단계; (ix) 상기 패터닝된 제2 보호층 위에 폴리메틸메타크릴레이트를 코팅하는 단계; (x) 에칭액을 사용하여 상기 니켈층을 제거하고 실리콘 웨이퍼를 분리하여 전기 자극기를 제조하는 단계; (xi) 상기 전기 자극기를 폴리디메틸실록산에 전사하는 단계; 및 (xii) 상기 폴리메틸메타크릴레이트 층을 제거하는 단계를 포함하는, 투명하고 신축성 있는 전기 자극기 제조 방법을 제공하는 것이다.
[ 과제의 해결 수단 ]
전술한 본 발명의 기본적인 목적은 패터닝된 제1 보호층; 상기 패터닝된 제1 보호층에 인접하여 형성된 패터닝된 전극층; 상기 패터닝된 전극층에 인접하여 형성된 패터닝된 제2 보호층; 및 상기 패터닝된 제2 보호층에 인접하여 형성된 부착층을 포함하는, 투명하고 신축성 있는 전기 자극기를 제공함으로써 달성될 수 있다.본 발명의 투명하고 신축성 있는 전기 자극기에 있어서, 상기 패터닝된 제1 보호층은 에폭시 수지(예를 들면, SU8, Microchem) 또는 벤조사이클로부텐(benzocyclobutene, BCB)일 수 있다. 또한, 상기 패터닝된 제1 보호층의 두께는 100 nm 내지 100 μm일 수 있다.본 발명의 투명하고 신축성 있는 전기 자극기에 있어서, 상기 패터닝된 전극층은 그래핀, 단일벽 탄소 나노튜브(SWNT) 또는 은 나노와이어(AgNW)일 수 있다. 바람직하게는, 상기 패터닝된 전극층은 그래핀/은 나노와이어/그래핀 다중층일 수 있다. 상기 은 나노와이어는 그래핀의 전도도를 더 높여 주는 역할을 한다. 또한, 상기 패터닝된 전도층의 두께는 1 nm 내지 100 nm일 수 있다.본 발명의 투명하고 신축성 있는 전기 자극기에 있어서, 상기 패터닝된 제2 보호층은 에폭시 수지(예를 들면, SU8) 또는 벤조사이클로부텐일 수 있다. 또한, 상기 패터닝된 제2 보호층의 두께는 100 nm 내지 100 μm일 수 있다.본 발명의 투명하고 신축성 있는 전기 자극기에 있어서, 상기 부착층은 폴리디메틸실록산일 수 있다. 또한, 상기 부착층의 두께는 1 μm 내지 100 μm일 수 있다.본 발명의 또 다른 목적은 (i) 니켈로 피복된 실리콘 기판 위에 제1 보호층을 형성하는 단계; (ii) 상기 제1 보호층을 패터닝하는 단계; (iii) 상기 패터닝된 제1 보호층 위에 그래핀 층을 전사하는 단계; (iv) 상기 그래핀 층 위에 은 나노와이어 분산액을 코팅한 후 가열하는 단계; (v) 상기 건조된 은 나노와이어 층 위에 그래핀을 전사하는 단계; (vi) 상기 그래핀/은 나노와이어/그래핀 다중층을 패터닝하는 단계; (vii) 상기 패터닝된 그래핀/은 나노와이어/그래핀 다중층 위에 제2 보호층을 형성하는 단계; (viii) 상기 제2 보호층을 패터닝하는 단계; (ix) 상기 패터닝된 제2 보호층 위에 폴리메틸메타크릴레이트를 코팅하는 단계; (x) 에칭액을 사용하여 상기 니켈층을 제거하고 실리콘 웨이퍼를 분리하여 전기 자극기를 제조하는 단계; (xi) 상기 전기 자극기를 폴리디메틸실록산에 전사하는 단계; 및 (xii) 상기 폴리메틸메타크릴레이트 층을 제거하는 단계를 포함하는, 투명하고 신축성 있는 전기 자극기 제조 방법을 제공함으로써 달성될 수 있다.본 발명의 투명하고 신축성 있는 전기 자극기 제조 방법에 있어서, 상기 각 층의 패터닝은 포토리소그래피에 의해 수행될 수 있다.본 발명의 투명하고 신축성 있는 전기 자극기 제조 방법에 있어서, 상기 제1 보호층은 에폭시 수지(예를 들면, SU8) 또는 벤조사이클로부텐일 수 있다. 또한, 상기 제1 보호층의 두께는 100 nm 내지 100 μm일 수 있다.본 발명의 투명하고 신축성 있는 전기 자극기 제조 방법에 있어서, 상기 그래핀/은 나노와이어/그래핀 다중층의 두께는 1 nm 내지 100 nm일 수 있다.본 발명의 투명하고 신축성 있는 전기 자극기 제조 방법에 있어서, 상기 제2 보호층은 에폭시 수지(예를 들면, SU8) 또는 벤조사이클로부텐일 수 있다. 또한, 상기 제2 보호층의 두께는 100 nm 내지 100 μm일 수 있다.본 발명의 투명하고 신축성 있는 전기 자극기 제조 방법에 있어서, 상기 피부 부착용 필름은 폴리디메틸실록산일 수 있다. 또한, 상기 피부 부착용 필름의 두께는 1 μm 내지 100 μm일 수 있다.
[ 발명의 효과 ]
본 발명의 투명하고 신축성 있는 전기 자극기는 등각으로 인간의 피부에 부착될 수 있고 잘 떨어지지 아니하므로, 대화형 인간-기계 인터페이스(interactive human machine interface)에 사용될 수 있다. 또한, 본 발명의 전기 자극기의 투명성으로 인하여 사용자로 하여금 착용했을 때 심미적으로 좋게 할 수 있다.
[ 도면의 간단한 설명 ]
도 1은 본 발명의 투명한 전기 자극기의 제조 방법을 보여 주는 개략도이다.도 2a는 인간 손목 상부에 등각 접촉하고 있는 본 발명의 투명한 전기 자극기에 대한 사진이고, 도 2b는 본 발명의 투명한 전기 자극기의 일부가 벗겨져 있는 사진이다.도 3은 본 발명의 전기 자극기에 사용되는 패터닝된 그래핀(GP) 헤테로구조체의 전개도이다.도 4는 본 발명의 전기 자극기에 사용되는 패터닝된 그래핀(GP) 헤테로구조체의 단면을 색채화한 주사전자현미경(SEM) 사진(에폭시: 청색, GP/AgNW/GP: 분홍색)이다.도 5는 본 발명의 전기 자극기(청색)의 가시광선 영역에서의 투과도이다.도 6은 초기(적색), 금-도핑(녹색), 및 은 나노와이어(AgNW)-코팅된(청색) GP 헤테로구조체의 시트 저항(sheet resistance)을 보여 준다. 도 6의 삽입도는 상기 은 나노와이어로 코팅된 GP의 SEM 사진이다.도 7은 인간의 동작(좌측), 대응하는 굽힘 반경과 함께 이의 확대도(중간), 및 각 굽힘 반경에서의 굽힘 동작(우측)을 보여 준다.도 8은 초기(적색), 금-도핑(녹색), 및 은 나노와이어-코팅된(청색) GP 헤테로구조체의 단위 길이 당 저항의 변화를 보여주고, 상기 저항은 굽힘 반경에 반비례로 변한다.도 9는 구조체를 굽힌 후에 PET 층 위의 ITO 필름의 표면에 대한 SEM 사진이다.도 10은 굽힘 반경(R)이 ∞(도 10a), 1.3 cm(도 10b), 0.52 cm(도 10c) 및 0.38 cm(도 10d)인 경우에 GP 헤테로구조체의 스트레인 분포를 보여 주는 유한요소분석(FEA) 결과 및 이에 상응하는 굽혀진 헤테로구조체의 사진을 보여 준다.도 11은 돼지 피부에 부착된 본 발명의 투명한 전기 자극기의 사진이다.도 12는 본 발명의 전기 자극기를 사용하여 전기적 자극 및 기록을 수행하기 위한 실험 장치에 대한 하나의 예시이다.도 13은 도 12에 나타난 기록계 (2), (3) 및 (4)로부터 측정된 전압을 보여 준다.도 14는 다른 자극 전류에 대하여 피부 층의 개수의 함수로서 기록된 전압을 보여 준다.도 15는 감지되기 위해 필요한 최소 자극 전압을 주파수의 함수로서 플롯한 것이다.도 16은 본 발명의 전기 자극기를  사용한 직접적인 자극의 경우에 있어서 피부의 3차원 전위 분포에 대한 FEA(유한요소분석법) 결과이다.도 17은 본 발명의 투명하고 신축성 있는 전기 자극기의 초기(pristine)(좌측) 및 신장된(우측) 상태의 사진이다.도 18은 구불구불한 GP 전극의 저항을, 적용된 스트레인의 함수로서 보여 준다.도 19는 30% 신장(stretching) 하에서 전기 자극기/기록계 상의 스트레인 분포를 보여 주는 FEA 결과이다.
[ 발명을 실시하기 위한 구체적인 내용 ]
이하, 다음의 실시예 또는 도면을 들어 본 발명을 보다 구체적으로 설명하고자 한다. 그러나 다음의 실시예 또는 도면에 대한 설명은 본 발명의 구체적인 실시 태양을 특정하여 설명하고자 하는 것일 뿐이며, 본 발명의 권리 범위를 이들에 기재된 내용으로 한정하거나 제한해석하고자 의도하는 것은 아니다.실시예 1. 은 나노와이어(AgNW)의 합성은 나노와이어를 합성하기 위하여, 5 ml 에틸렌 글리콜(EG, JUNSEI, Japan)을 50 ml 유리병(vial)에 붓고, 260 rpm으로 교반하면서 오일 조(oil bath) 내에서 가열하였다(153℃). 30분 동안 가열한 후, EG에 용해된 40 μL의 4 mM 염화 구리(CuCl2ㆍ2H2O, 99%, DAEJUNG, Korea) 용액을 15분 동안 가열하면서 첨가하였다. 다음으로, 1.5 mL의 0.147 M 폴리(비닐피롤리돈)(PVP, avg. MW 55000, Aldrich, USA) 및 EG에 용해시킨 1.5 ml의 0.094 M 질산은(AgNO3 99%+, Strem Chemicals, Inc., USA) 용액을 첨가하였다. 주입 후, 상기 반응을 1시간 동안 진행시켰다. 다음으로, 은 나노와이어 용액을 원심분리하였고 아세톤에 3회 반복하여 재분산시켰다. 마지막으로, 은 나노와이어를 건조시켰고, 1 wt%가 되도록 에탄올 내에 분산시켰다.실시예 2. 그래핀의 합성그래핀을 화학 기상 증착(CDV)으로 25 μm의 구리 호일(foil)(Alfa Aesar, USA) 상에서 합성하였다. 구리 호일을 1000℃에서 1시간 동안, 일정한 수소 흐름(8 sccm)과 함께 어닐링한 다음, 메탄 가스(20 sccm)를 30분 동안 삽입하였다. 이어서, 수소 분위기 하에서, 상기 챔버의 온도를 실온으로 급속 냉각시켰다. PMMA(A4, 495, Microchem, USA)를 스핀 코팅한 후, 상기 구리 호일 상에 합성된 그래핀 층을 구리 에칭액에 담가서, 구리를 에칭하였고, 상기 그래핀/PMMA 층을 부유시켰다. 상기 분리된 그래핀 층을 탈이온수로 세척하여 잔류 에칭액을 제거하였다.실시예 3. 투명한 웨어러블 전기 자극기의 제조제조 방법의 도식적인 설명을 도 1에 나타내었다. 본 방법은 실리콘 웨이퍼의 도금 처리(Cr/Ni, 7 nm/70 nm 두께)부터 시작하고, 이어서 기판에 네거티브(negative) 에폭시(SU8, Microchem, USA)를 스핀 코팅하였다. 포토리소그래피(photolithography)를 통하여 에폭시 패턴을 형성하였다. 이어서, 상기 기판에 그래핀 층을 전사하였다. 다음으로, 은 나노와이어 분산액을 상기 그래핀 층에, 30초 동안 3000rpm으로 스핀 코팅하였고, 200℃에서 5분 동안 구웠다. 마지막으로, 두 번째 그래핀 층을 은 나노와이어가 내포된 상기 그래핀 층에 전사하였고 반응성 이온 에칭(reactive ion etching)을 이용하여 분리하였다(O2 플라즈마, 150 sccm, 챔버 압력 150 mTorr, 고주파수 전력 100 W, 에칭 시간 20초). 상기 상부 에폭시 층을 포토리소그래피를 통하여 패터닝하였다. PMMA층을 상부에 스핀 코팅하였고; 이 층은 지지층의 역할을 하였다. 니켈 에칭액(etchant)을 사용하여 희생층의 역할을 하는 상기 니켈 필름을 제거하였다. 상기 에칭 처리가 완료된 후, 상기 자극기를 PDMS/PVA 필름 상에 전사하였다. 마지막으로, 상기 장치의 PMMA층을 아세톤 용액으로 제거하였다.실시예 4. 광학적, 전기적 및 기계적 특성도 2는 전기 자극기(도 2a) 및 상기 전기적 자극기에 대해 부분적으로 분리된 사진(도 2b)을 보여 준다. 상기 장치의 초박형, 경량 및 신축성에 의해 인간 피부와 등각 통합(confomal intergration)이 가능하고, 상당한 정도로 편안하게 한다. 또한, 높은 투명성으로 인해, 상기 장치는 부분 박리(delamination) 후에도 여전히 알아차리기 어렵다. 상기 눈에 보이지 않는, 투명 재료를 사용한 피부-순응성 장치는, 자연스럽고 미적으로 만족스러운 외관을 가지며, 개인의 사생활을 보장한다.상기 장치의 구조적 설계 및 사용된 재료의 특성은, 상기 전기 자극기에 사용된 패터닝된 전도성 그래핀(GP) 헤테로구조체의 확대도(도 3)에 도시되어 있다. 상기 전기 자극기는 전도성 그래핀 헤테로구조체(도 4), 즉, 도핑된 그래핀 층들 사이에 끼어있는 은 나노와이어의 네트워크로 이루어져 있으며, 이는 더 나은 전도도 및 피부로의 전하 주입(charge-injection)을 가능하게 한다. 상기 은 나노와이어는, 에틸렌 글리콜 내에서, 구리 씨드(seed) 및 폴리(비닐피롤리돈) 리간드를 사용하여 합성하였다. 도 4는 자극기에 사용된, 전도성 그래핀 헤테로구조체의 단면에 대한 주사 전자 현미경(SEM) 사진을 나타낸다. 상기 자극기의 에폭시 및 그래핀/AgNW/그래핀 층은 청색과 분홍색으로 각각 나타내었다.GP/AgNW/GP로 만들어진 전기 자극기의 투과율을 가시광선 영역(도 5, 380 내지 780 ㎚)에서 측정 하였고; 상기 전기 자극기는 높은 투명성을 나타낸다. 인듐 주석 산화물(ITO) 전극은 투명 전극으로서 널리 사용된다. 그러나, 초기(pristine) 상태에서, 그래핀은 ITO 보다 높은 시트 저항(sheet resistance)을 가지므로, 따라서 전도성을 개선하고자 하는 경우 그래핀을 변형해야만 한다. 따라서, 염화 금으로 도핑된 다층의 그래핀으로 구성되고, 내포된 은 나노와이어를 포함한 전도성 그래핀 헤테로구조체가 사용된다. 도 6은, 초기 상태(696.5 Ω/□), 금 도핑(354.5 Ω/□) 및 은 나노와이어 코팅(98.8 Ω/□)된 그래핀 전극에 대해 측정된 시트 저항을 보여준다; 상기 측정값은 그래핀의 전도도가 도핑에 의해 성공적으로 증가할 수 있음을 나타낸다. 도 6의 삽입도는 은 나노와이어 코팅된 그래핀의 SEM 사진을 보여준다.ITO에 대한 상기 그래핀 헤테로구조체의 장점 중 하나는 매우 높은 기계적 변형성이다. 상기 그래핀 헤테로구조체 및 ITO 필름은, 굽힘 단계를 사용하여, 상이한 굽힘 반경으로 구부러진다. 상기 굽힘 반경은 굽힌 인간의 손목의 위치에 기초하여 측정된다(도 7). 상기 굽힘 시험에서, 상기 그래핀 헤테로구조체가 극도로 굽혀진 상태에서도 높은 전기 전도도를 유지하는 것을 확인한 반면에, ITO 필름은 시트 저항이 급격하게 증가함을 보여주었다(도 8). 상기 ITO 필름의 SEM 이미지에서 보여지는 바와 같이(도 9), 상기 ITO의 저항 증가는 굽혀질 때 형성되는 균열에 기인한다. 반면에, 상기 그래핀 헤테로구조체에서는 균열이 관찰되지 아니한다. 이론 역학에 기반한 분석은 이러한 관찰을 확증한다. 상기 그래핀 헤테로구조체 및 ITO 필름의 상이한 굽힘 반경에 대한 스트레인(strain) 분포를 유한 요소 분석법(FEA)에 의해 얻었고; 해당 실험의 사진을 도 10e 내지 10h에 나타내었다. 적색 점선 박스가 FEA의 분석 영역에 해당한다. 상기 FEA 결과는, 동일한 굽힘 반경에서의 그래핀 헤테로구조체 및 ITO 필름의 국소적 스트레인 분포가 그다지 차이가 없다는 것을 나타낸다. 그러나, 상기 ITO 필름(003c# ~1%) 및 그래핀 헤테로구조체(003e# ~5%)에 기계적 균열을 일으키는 임계 스트레인(critical strain)은 다르다. 은 나노와이어의 첨가는 상기 그래핀 헤테로구조체의 기계적 강도를 보다 더 향상 시킨다. 따라서, 상기 전도성 그래핀 헤테로구조체는, 인체의 동적인 동작 중에도 고유의 전기적 특성을 유지한다.실시예 5. 전기 자극기용 전도성 GP 헤테로구조체외부에서 전달되는 정보는, 전기 자극기를 통해, 인간 조작자에게 전송될 수 있다. 또한, 상기 전기 자극기는 투명하고 신축성이 있어야 하며, 그로 인해 미학적으로 만족스러울 뿐만 아니라, 효과적인 전하 주입을 위하여 인간 피부에 등각으로 통합된다. 도 1은 상기 자극기 제조 방법의 개략도를 나타낸다. 상기 제조 방법은, 투명한 에폭시(SU8, Microchem, USA)가 패터닝된 희생층(sacrificial layer)(Cr/Ni, 7 nm/70 nm)의 증착부터 시작한다. 이어서, GP/AgNW/GP 다중층은, 상기 에폭시 층위에 전사, 패터닝되고 추가적인 에폭시 내에 피복된다. 다음으로, 상기 전체 장치를 PDMS/폴리비닐 알콜(PVA) 기판위에 전사인쇄(transfer-printed)한다. 마지막으로, 상기 전기 자극기를, 물에 PVA 층을 용해함으로써, 피부로 전달한다.상기 전기 자극기의 전하 주입 특성을 알기 위해 돼지 피부를 사용하였다. 전기 자극기 및 기록 전극(recording electrodes)은, 상기 돼지 피부 조각의 상, 하 측에 각각 등각으로 배치되었다(도 11). 도 12는 실험 설정 및 상기 전기 자극기와 기록 전극간의 거리를 보여준다. 상기 전극들 사이의 거리가 다음의 순서로 증가한다: (1)-(2) 003c# (1)-(3) 003c# (1)-(4). 상기 두 전극 사이의 기록된(recorded) 전압의 진폭은, 상기 거리의 감소에 따라 감소하였다(도 13). 또한, 피부 두께가 증가할수록 상기 기록 전압이 감소하였다(도 14). 감지(perception)할 수 있는 임계치보다 더 큰 자극 전압을 적용해야 하며; 상기 전압은 피부의 두께에 따라 달라진다(Delmas, P., Hao, J., Rodat-Despoix, L., Molecular mechanisms of mechanotransduction in mammalian sensory neurons. Nat. Neurosci. 12, 139-153 (2011)). 도 15는, 상기 감지 전압을 상기 자극 주파수의 함수로서 나타낸 플롯이고, 최소 감지 전압이 상기 주파수에 반비례함을 보여준다(Ying, M., et al. Silicon nanomembranes for fingertip electronics. Nanotechnology. 23, 1-7 (2012)). 성공적으로 자극될 수 있는 기계적 수용기(mechanoreceptor)의 공간적 분포를 FEA(도 16)를 사용하여 추정할 수 있다. 상기 자극기가 약 30% 이상으로 신장된 이후에도(도 17)(Son, D., et al. Multifunctional wearable devices for diagnosis and therapy of movement disorders. Nat. Nanotech. 9, 397-404 (2014)), 안정된 전하 주입을 보여준다 (도 18). 도 19는 신장이 될 때의, 상기 자극기 상의 스트레인 분포를 나타낸다.